【事件の表示】
　特許第３２２１４６１号「ポリアセタール樹脂組成物」の請求項１ないし３に係る特許に対する特許異議の申立てについて、次のとおり決定する。
【結　論】
　訂正を認める。
　特許第３２２１４６１号の請求項１に係る特許を維持する。
【理　由】
１．手続の経緯
　本件特許第３２２１４６１号の発明は、平成４年１１月２０日に特許出願され、平成１３年８月１７日にその特許権の設定登録がなされ、その後、特許異議申立人　チバ　スペシャルティ　ケミカルズ　ホールディング　インコーポレーテッド（以下、単に「特許異議申立人」という。）より特許異議の申立てがなされ、取消理由通知がなされ、その指定期間内である平成１４年９月４日に特許異議意見書と訂正請求書が提出され、特許異議申立人に対して審尋がなされ、平成１５年５月１日に回答書が提出され、特許権者に対して審尋がなされ、平成１５年９月２６日に回答書が提出され、更に取消理由通知がなされ、その指定期間内である平成１５年１２月１９日に訂正請求書が提出されるとともに、先の訂正請求について訂正請求取下書が提出されたものである。
　
２．訂正の適否についての判断
　２−１．訂正の要旨
（１）訂正事項ａ
　特許請求の範囲の請求項１の
「（Ａ）ポリアセタール樹脂１００重量部に対して、（Ｂ）１，６−ビス〔３−（３，５−ジ−ｔ−ブチル−４−ヒドロキシフェニル）プロピオンアミド〕ヘキサン０．０１〜０．５０重量部と（Ｃ）特定の紫外線吸収剤０．１０〜１．０重量部、または、および、（Ｄ）特定の光安定剤０．１０〜１．５０重量部とを添加・配合して、均一に溶融混練してなる耐候（光）性、並びに、熱安定性の改良されたポリアセタール樹脂組成物。」を
「（Ａ）ポリアセタール樹脂１００重量部に対して、（Ｂ）１，６−ビス〔３−（３，５−ジ−ｔ−ブチル−４−ヒドロキシフェニル）プロピオンアミド〕ヘキサン０．０１〜０．５０重量部、（Ｃ）２−〔２’−ヒドロキシ−３’，５’−ビス−（α，α−ジメチルベンジル）フェニル〕ベンゾトリアゾール０．１０〜１．０重量部、および（Ｄ）１，２，２，６，６−ペンタメチル−４−ピペリジル−１，２，３，４−ブタンテトラカルボキシレートおよびビス（２，２，６，６−テトラメチル−４−ピペリジル）セバケートから選ばれる光安定剤０．１０〜１．５０重量部を添加・配合して、均一に溶融混練してなる耐候（光）性、並びに、熱安定性の改良されたポリアセタール樹脂組成物。」と訂正する。
（２）訂正事項ｂ
　特許請求の範囲の請求項２及び３を削除する。
（３）訂正事項ｃ
　段落【００１３】の
「本願発明は、ポリアセタール樹脂に、１，６−ビス〔３−（３，５−ジ−ｔ−ブチル−４−ヒドロキシフェニル）プロピオンアミド〕ヘキサンと特定の紫外線吸収剤、および、または、光安定剤とを添加・配合して、均一に混練・混合してなる耐候（光）性、並びに、熱安定性の改良されたポリアセタール樹脂組成物に関する。更に詳しく言えば、本願発明は、ポリアセタール樹脂（Ａ）１００重量部に対して、１，６−ビス〔３−（３，５−ジ−ｔ−ブチル−４−ヒドロキシフェニル）プロピオンアミド〕ヘキサン（Ｂ）０．０１〜０．５０重量部と特定の紫外線吸収剤（Ｃ）０．１０〜１．０重量部、または、および、特定の光安定剤（Ｄ）０．１０〜１．５０重量部とを添加・配合して、均一に混練・混合してなる耐候性、並びに、熱安定性の改良されたポリアセタール樹脂組成物に関する。」を
「本願発明は、ポリアセタール樹脂に、１，６−ビス〔３−（３，５−ジ−ｔ−ブチル−４−ヒドロキシフェニル）プロピオンアミド〕ヘキサン、特定の紫外線吸収剤、および特定の光安定剤を添加・配合して、均一に混練・混合してなる耐候（光）性、並びに、熱安定性の改良されたポリアセタール樹脂組成物に関する。更に詳しく言えば、本願発明は、（Ａ）ポリアセタール樹脂１００重量部に対して、（Ｂ）１，６−ビス〔３−（３，５−ジ−ｔ−ブチル−４−ヒドロキシフェニル）プロピオンアミド〕ヘキサン０．０１〜０．５０重量部、（Ｃ）２−〔２’−ヒドロキシ−３’，５’−ビス−（α，α−ジメチルベンジル）フェニル〕ベンゾトリアゾール０．１０〜１．０重量部、および（Ｄ）１，２，２，６，６−ペンタメチル−４−ピペリジル−１，２，３，４−ブタンテトラカルボキシレートおよびビス（２，２，６，６−テトラメチル−４−ピペリジル）セバケートから選ばれる光安定剤０．１０〜１．５０重量部を添加・配合して、均一に混練・混合してなる耐候（光）性、並びに、熱安定性の改良されたポリアセタール樹脂組成物に関する。」と訂正する。
（４）訂正事項ｄ
　段落【００２２】の
「本願発明において、紫外線吸収剤（Ｃ）とは、ベンゾトリアゾール系化合物、ベンゾフェノン系化合物、芳香族ベンゾエート系化合物、シアノアクリレート系化合物、および、蓚酸アニリド系化合物の群から選ばれた一種類以上の化合物のことを意味する。更に具体的に言えば、例えば、２−（２’−ヒドロキシ−５’−メチル−フェニル）ベンゾトリアゾール、・・・N−（２−エチルフェニル)−Ｎ’−（２−エトキシフェニル）蓚酸ジアミドなどを挙げることができる。」を
「本願発明において、紫外線吸収剤（Ｃ）とは、ベンゾトリアゾール系化合物のことを意味する。更に具体的に言えば、２−〔２’−ヒドロキシ−３’，５’−ビス−（α，α−ジメチルベンジル）フェニル〕ベンゾトリアゾールを挙げることができる。」と訂正する。
（５）訂正事項ｅ
　段落【００２３】の
「本願発明において、光安定剤(D) とは、立体障害性を有するピペリジン誘導体のヒンダードアミン系化合物や高分子量のピペリジン誘導重縮合体などのことを意味する。更に具体的に言えば、例えば、４−アセトキシ−２，２，６，−テトラメチルピペリジン、・・・コハク酸ジメチル−１−（２−ヒドロキシエチル)−４−ヒドロキシ−２，２，６，６−テトラメチルピペリジン等を挙げることができる。」を
「本願発明において、光安定剤(D) とは、立体障害性を有するピペリジン誘導体のヒンダードアミン系化合物や高分子量のピペリジン誘導重縮合体などのことを意味する。更に具体的に言えば、１，２，２，６，６−ペンタメチル−４−ピペリジル−１，２，３，４−ブタンテトラカルボキシレートおよびビス（２，２，６，６−テトラメチル−４−ピペリジル）セバケートを挙げることができる。」と訂正する。
（６）訂正事項ｆ
　段落【００３０】の
「本願発明を実施するとき、本願発明のポリアセタール樹脂組成物は、一般公知の溶融混練装置、更に具体的に言えば、１軸、または、２軸の押出機やニーダー等、および、ペレタイザーを用いて、容易に製造することができる。このことを更に具体的に説明すると、本願発明のポリアセタール樹脂組成物は、一般公知の方法に従って、例えば、一般に市販されているポリアセタール樹脂の粉末（Ａ）に、所定量の１，６−ビス〔３−（３，５−ジ−ｔ−ブチル−４−ヒドロキシフェニル）プロピオンアミド〕ヘキサン（Ｂ）、および、紫外線吸収剤（Ｃ） 、または、並びに、光安定剤（Ｄ）を添加・配合してスーパーミキサなどを用いて均一に混合したのち、２軸押出機などを用いて溶融混練し、引き続いてペレット化することによって得られる。」を
「本願発明を実施するとき、本願発明のポリアセタール樹脂組成物は、一般公知の溶融混練装置、更に具体的に言えば、１軸、または、２軸の押出機やニーダー等、および、ペレタイザーを用いて、容易に製造することができる。このことを更に具体的に説明すると、本願発明のポリアセタール樹脂組成物は、一般公知の方法に従って、例えば、一般に市販されているポリアセタール樹脂の粉末（Ａ）に、所定量の１，６−ビス〔３−（３，５−ジ−ｔ−ブチル−４−ヒドロキシフェニル）プロピオンアミド〕ヘキサン（Ｂ）、紫外線吸収剤（Ｃ） 、および光安定剤（Ｄ）を添加・配合してスーパーミキサなどを用いて均一に混合したのち、２軸押出機などを用いて溶融混練し、引き続いてペレット化することによって得られる。」と訂正する。
（７）訂正事項ｇ
　段落【００４２】の
「本願発明のポリアセタール樹脂組成物は、ポリアセタール樹脂に、所定量の１，６−ビス〔３−（３，５−ジ−ｔ−ブチル−４−ヒドロキシフェニル）プロピオンアミド〕ヘキサン（Ｂ） 、および、紫外線吸収剤（Ｃ）、または、並びに、光安定剤（Ｄ）を添加・配合して均一に溶融混練したものであって、極めて優れた成形加工性と熱安定性、および、耐候（光）性とを有しており、優れた耐候（光）性を要求される各種成形品、例えば、自動車のアウトドアーハンドルやホイールカバーやフロントフェンダーなど、電気機器の部品、建材などの材料として好適に用いることができる。」を
「本願発明のポリアセタール樹脂組成物は、ポリアセタール樹脂に、所定量の１，６−ビス〔３−（３，５−ジ−ｔ−ブチル−４−ヒドロキシフェニル）プロピオンアミド〕ヘキサン（Ｂ） 、特定の紫外線吸収剤（Ｃ）、および特定の光安定剤（Ｄ）を添加・配合して均一に溶融混練したものであって、極めて優れた成形加工性と熱安定性、および、耐候（光）性とを有しており、優れた耐候（光）性を要求される各種成形品、例えば、自動車のアウトドアーハンドルやホイールカバーやフロントフェンダーなど、電気機器の部品、建材などの材料として好適に用いることができる。」と訂正する。
　
　２−２．訂正の目的の適否、訂正の範囲の適否及び拡張・変更の存否
（１）訂正事項ａは、訂正前の明細書の「本願発明において、紫外線吸収剤（Ｃ）とは、ベンゾトリアゾール系化合物・・・の群から選ばれた一種類以上の化合物のことを意味する。更に具体的に言えば、例えば、・・・２−〔２’−ヒドロキシ−３’，５’−ビス−（α，α−ジメチルベンジル）フェニル〕ベンゾトリアゾール 、・・・などを挙げることができる。」（段落【００２２】）との記載に基づいて「（Ｃ）特定の紫外線吸収剤」を限定し、また、訂正前の明細書の「本願発明において、光安定剤(D) とは、立体障害性を有するピペリジン誘導体・・・などのことを意味する。更に具体的に言えば、例えば、・・・ビス（２，２，６，６−テトラメチル−４−ピペリジル）セバケート、・・・等を挙げることができる。」（段落【００２３】）、「実施例１　ポリアセタール樹脂・・・１００重量部、１，６−ビス〔３−（３，５−ジ−ｔ−ブチル−４−ヒドロキシフェニル）プロピオンアミド〕ヘキサン０．１０重量部、２−〔２’−ヒドロキシ−３’，５’−ビス−（α，α−ジメチルベンジル）フェニル〕ベンゾトリアゾール０．３５重量部、１，２，２，６，６−ペンタメチル−４−ピペリジル−１，２，３，４−ブタンテトラカルボキシレート１．００重量部、メラミン０．２０重量部、および、ステアリン酸カルシウム０．０５重量部を秤取り、・・・均一に混合したのち、常法に従って・・・溶融混練したのち、ペレット化した。」（段落【００３３】）及び「実施例４　実施例１において１，６−ビス〔３−（３，５−ジ−ｔ−ブチル−４−ヒドロキシフェニル）プロピオンアミド〕ヘキサンの配合量を０．１０重量部から０．５０重量部に、２−〔２’−ヒドロキシ−３’，５’−ビス−（α，α−ジメチルベンジル）フェニル〕ベンゾトリアゾール０．３５重量部を０．６０重量部に変更し、１，２，２，６，６−ペンタメチル−４−ピペリジル−１，２，３，４−ブタンテトラカルボキシレート１．００重量部の替わりにビス（２，２，６，６−テトラメチル−４−ピペリジル）セバケートを０．２０重量部を用いた以外は、全て実施例１と同様に処理して、表１に示す結果を得た。」（段落【００３６】）との記載に基づいて「（Ｄ）特定の光安定剤」を限定し、且つ、これが樹脂組成物の必須成分であることを特定したものあるから、特許請求の範囲の減縮を目的とするものである。
（２）訂正事項ｂは、請求項２及び３を削除するものであるから、特許請求の範囲の減縮を目的とするものである。 
（３）訂正事項ｃ〜ｇは、訂正事項ａにより訂正された請求項１の記載に整合するように発明の詳細な説明の対応箇所の記載を訂正するものであるから、明りょうでない記載の釈明を目的とするものである。
　
　そして、上記訂正事項ａ〜ｇの訂正は、いずれも、願書に添付した明細書に記載した事項の範囲内においてされたものであり、実質上特許請求の範囲を拡張又は変更するものではない。　
　
　２−３．むすび
　したがって、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．本件発明
　上記の結果、訂正後の本件請求項１に係る発明（以下、「本件発明」という。）は、訂正明細書の記載からみて、その特許請求の範囲の請求項１に記載された以下の事項によって特定されるとおりのものである。
「（Ａ）ポリアセタール樹脂１００重量部に対して、（Ｂ）１，６−ビス〔３−（３，５−ジ−ｔ−ブチル−４−ヒドロキシフェニル）プロピオンアミド〕ヘキサン０．０１〜０．５０重量部、（Ｃ）２−〔２’−ヒドロキシ−３’，５’−ビス−（α，α−ジメチルベンジル）フェニル〕ベンゾトリアゾール０．１０〜１．０重量部、および（Ｄ）１，２，２，６，６−ペンタメチル−４−ピペリジル−１，２，３，４−ブタンテトラカルボキシレートおよびビス（２，２，６，６−テトラメチル−４−ピペリジル）セバケートから選ばれる光安定剤０．１０〜１．５０重量部を添加・配合して、均一に溶融混練してなる耐候（光）性、並びに、熱安定性の改良されたポリアセタール樹脂組成物。」　
　
４．特許異議の申立についての判断
　４−１．特許異議申立人の主張
　特許異議申立人は、甲第１〜５号証を提出して、概略、次の理由により訂正前の本件請求項１〜３に係る特許は取り消されるべきである旨、主張している。
（１）請求項１〜３に係る発明は、甲第１号証の記載に記載された発明であるから、特許法第２９条第１項第３号に該当し、特許を受けることができない。
（２）請求項１〜３に係る発明は、甲第１〜５号証に記載された発明に基づいて当業者が容易に発明をすることができたものであるから、特許法第２９条第２項の規定に違反し、特許を受けることができない。
　
　４−２．判断
　　４−２−１．取消理由　
　当審において平成１４年７月３日付けで通知した取消理由の概要は下記のとおりである。
　　　　　　　　　　　　　　　　　記　　　　　　　　　　　　　　　
　本件請求項１に係る発明は、刊行物１〜３に記載された発明に基づいて当業者が容易に発明をすることができたものであり、また、本件請求項２及び３に係る発明は、刊行物１〜５に記載された発明に基づいて当業者が容易に発明をすることができたものである。
　よって、本件請求項１〜３に係る発明は、特許法第２９条第２項の規定により、特許を受けることができない。（註：「請求項」とは、訂正前の請求項を指す。）
＜引用した刊行物＞　
　刊行物１：Felix R.Stohler，Kurt Berger”STABILIZATION OF POLYACETALS”Die Angewandte Makromolekulare Chemie　176／177（1990），ｐ．323−332 　及び抄訳  （特許異議申立人が提出した甲第１号証） 
　刊行物２：特開平１−２７５６５２号公報（同、甲第２号証）
　刊行物３：特開平２−２８２４０号公報（同、甲第３号証）
  刊行物４：特開昭６３−１９３９５０号公報（同、甲第４号証）
　刊行物５：特開昭６１−４７７４４号公報（同、甲第５号証）
　
　　４−２−２．刊行物の記載事項
　刊行物１
（１−１）「ＡＯＩ：３，６−オキシ−１，８−オクタン−ジイル−ビス−［３−（４−ヒドロキシ−３−メチル−５−第三ブチル）−プロピオネート］（註：これは化合物名として不自然であり、他の酸化防止剤ＡＯＩＩ〜ＡＯＶがいずれもヒンダードフェノールであるところから、「３，６−オキシ−１，８−オクタン−ジイル−ビス−［３−（４−ヒドロキシ−３−メチル−５−第三ブチル
フェニル
ＡＯＩＩＩ：Ｎ，Ｎ’−ヘキサメチレンビス−３−（３，５−ジ第三ブチル−４−ヒドロキシフェニル）−プロピオンアミド・・・
ＬＳＩ：２−［２−ヒドロキシ−３，５−ジ（フェニル−イソプロピル）フェニル］ベンゾトリアゾール
ＬＳＩＩ：ポリ−（Ｎ−β−ヒドロキシエチル−２，２，６，６−テトラメチル−４−ヒドロキシ−ピペリジル　スクシネート）
ＬＳＩＩＩ：ビス−２，２，６，６−テトラメチル−４−ピペリジル−セバケート」（第３３２頁第１６〜２３行）
（１−２）図２には、「ＰＯＭコポリマー中の酸化防止剤，着色（ＹＩ）への影響」と題してＡＯＩ〜ＡＯＶの５種の酸化防止剤に関するグラフ（ＡＯＩ、ＡＯＩＩ、ＡＯＩＩＩ、ＡＯＩＶ及びＡＯＶは、「初期ＹＩ」がそれぞれ、２．８、４、３．２、３．１及び３．６、「１４０℃；ＹＩ＝２０までの日数」がそれぞれ、１６、２、１５、５及び２）が示されており、同グラフには「配合：０．３％ＡＯ+０．３％Ｃａ−ステアレート」との注釈が付されている。（第３２８頁）
（１−３）「われわれの最近の知見によればポリアセタールのための最良の光安定剤システムは立体障害性アミン（ＨＡＬＳ）であるＬＳＩＩおよびベンゾトリアゾール類の紫外線吸収剤であるＬＳＩからなる。」（第３３１頁第７〜９行）
（１−４）図８には、「ＰＯＭコポリマー中の光安定剤，ＸＥＮＯＴＥＳＴ　１２００暴露中の着色」と題するグラフにおいて、「０．５％ＬＳＩＩ+０．２％ＬＳＩ」及び「０．５％ＬＳＩ+０．２％ＬＳＩＩＩ」の着色度指数（ＹＩ）が６０００時間にわたり１６以下であることが示されており、同グラフには「基礎安定化：０．３％ＡＯＩ+０．３％Ｃａ−ステアレート」との注釈が付されている。（第３３１頁）
（１−５）「多様な解決方法がポリアセタールを、非常に多くを要求する最終用途に適する、すぐに加工できるポリマーにする。これらの方法は以下を包含する。・・・−自動酸化を防止するための酸化防止剤の使用・・・−最終用途によっては光安定剤のパッケージもまた必要とされ得る。最良の性能はＬＳＩおよびＬＳＩＩの１：１ブレンドを使用して観察された。」（第３３２頁第２〜１４行）
　
　刊行物２
（２−１）「（１）ポリオキシメチレン１００重量部に対して、一般式（Ａ）で表わされ、かつ分子量が３００以上のヒンダードフェノールの少なくとも１種０．０１〜５重量部と、・・・一般式（Ｂ）で表わされる有機ホスファイト類の少なくとも１種０．０１〜５重量部・・・を配合して成る耐熱安定性に優れたポリオキシメチレン組成物。
（２）前記ヒンダードフェノールが、・・・Ｎ，Ｎ’−ヘキサメチレンビス（３，５−ジ−ｔ−ブチル−４−ヒドロキシ−ヒドロシンナマミド）、・・・から選ばれた１種以上の化合物である請求項１記載の組成物。
（３）、（４）−省略−
（５）前記ポリオキシメチレンが、重合触媒の存在下にホルムアルデヒドおよび／またはトリオキサンと他の環状エーテルとを共重合させ、次いで一般式（Ｃ）で表わされるヒンダードアミン化合物を添加して重合反応を停止させて得られる重合体である請求項１記載の組成物。−以下省略−
（６）前記ヒンダードアミン化合物がビス（２，２，６，６−テトラメチル−４−ピペリジニル）セバケート、・・・から選ばれた１種以上の化合物である請求項５記載の組成物。」（特許請求の範囲）
（２−２）「上記ヒンダードアミン化合物の添加量は、ヒンダードアミン構造のモル数が使用した重合触媒と当モル量あるいはそれ以上となるような量が好ましい。ヒンダードアミン構造のモル数が、使用した重合触媒のモル数より少なくても触媒失活効果は見られるが、得られたポリマの耐熱安定性が若干低下するので、目的とする耐熱安定性の程度に応じて添加量を調整する必要がある。」（第７頁左下欄第１４行〜同頁右下欄第１行）
（２−３）「参考例に従って製造したポリオキシメチレンＰＯＭ−１〜３に対して、表１に示す配合比で各化合物を添加混合した。混合物は４５ｍｍφ、Ｌ／Ｄ＝３１．５のベント付２軸押出機に連続的に供給し２３０℃／１００ｒｐｍで溶融混練した。」（第１０頁左下欄第１１〜１６行）
（２−４）「また、実施例４０〜６６より、ヒンダードアミン化合物によって触媒失活したポリマを用いると、特に熱安定性の良い組成物が得られることがわかる。」（第１１頁左下欄第６〜９行）
　
　刊行物３
（３−１）「（１）ポリオキシメチレン樹脂１００重量部に対して、一般式（Ａ）で表わされ、かつ分子量が３００以上のヒンダードフェノールの少なくとも１種０．０１〜５重量部と、・・・ペンタエリスリトール０．０１〜５重量部を配合して成るポリオキシメチレン樹脂組成物。
（２）ヒンダードフェノールが・・・Ｎ，Ｎ’−ヘキサメチレンビス（３，５−ジ−ｔ−ブチル−４−ヒドロキシ−ヒドロシンナマミド）、・・・から選ばれた１種以上の化合物である請求項１記載の樹脂組成物。
（３）−省略−
（４）ポリオキシメチレン樹脂が重合触媒の存在下にホルムアルデヒドおよび／またはトリオキサンと他の環状エーテルとを共重合させ、次いで一般式（Ｂ）で表わされるヒンダードアミン化合物を添加して重合反応を停止させて得られる共重合体である請求項１記載の樹脂組成物。−以下、省略−
（５）ヒンダードアミン化合物がビス（２，２，６，６−テトラメチル−４−ピペリジニル）セバケート、・・・から選ばれた１種以上の化合物である請求項４記載の樹脂組成物。」（特許請求の範囲）
（３−２）「本発明で使用されるヒンダードアミン化合物は・・・。・・・また、添加量はポリオキシチレン樹脂１００重量部に対して０．００１〜５．０重量部、好ましくは０．０１〜３．０重量部である。０．００１重量部より少ないと、ポリオキシメチレン樹脂の耐熱安定性の改良効果がなく、また５重量部より多いと、ブリード現象を示したり、機械的物性を低下させるので好ましくない。」（第３頁右上欄第１２行〜第５頁左上欄第３行）
（３−３）「ＰＯＭ−１〜３に対してヒンダードフェノール、ペンタエリスリトール、その他の添加剤を配合し、４５ｍｍφ　Ｌ／Ｄ＝３１．５のベント付２軸押出機で２２０〜２４０℃で溶融混練した。」（第８頁右上欄第１５〜１８行）及び、
（３−４）「実施例１１〜２０、２１〜３２から同じコポリマでもヒンダードアミンにより触媒失活したものの方が耐熱安定性において優れていることがわかる。」（第８頁左下欄第１８行〜同頁右下欄第１行）
　
　刊行物４
（４−１）「ポリアセタール樹脂１００重量部に対し、安定剤として２−［２−ヒドロキシ−３，５−ビス（α，α−ジメチルベンジル）フェニル］２Ｈ−ベンゾトリアゾールを主成分とする紫外線吸収剤０．０１〜４重量部とヒンダードアミン系光安定剤を０．０１〜３重量部を含有する自動車内装成形品用樹脂組成物。」（特許請求の範囲）
（４−２）「ヒンダードアミン系光安定剤は、例えばビス（２，２，６，６−テトラメチル−４−ピペリジル）セバケート・・・などが挙げられるが、必ずしもこれらに限定されるものではない。」（第２頁右下欄下から第９行〜第３頁左上欄第１９行）
（４−３）「上記紫外線吸収剤とヒンダードアミン系光安定剤を併用することによりポリアセタール樹脂成形品の耐光（候）性を向上させることが出来る。更に他の酸化防止剤（フェノール系安定剤）、熱安定剤を添加してもよい。」（第３頁右上欄第５〜９行）」
　
　刊行物５
（５−１）「ポリアセタール樹脂に　
（Ａ）ベンゾトリアゾール系物質、ベンゾフェノン系物質、芳香族ベンゾエート系物質、シアノアクリレート系物質及び蓚酸アニリド系物質よりなる群から選ばれた一種又は二種以上の耐候（光）性安定剤と　
（Ｂ）脂肪酸エステルの一種又は二種以上
とを添加共存せしめてなる耐候性ポリアセタール樹脂組成物。」（特許請求の範囲）
　
　　４−２−３．対比、判断
　刊行物１には、「ＰＯＭコポリマー中の光安定剤，ＸＥＮＯＴＥＳＴ　１２００暴露中の着色」と題するグラフ（図８；摘示記載（１−４））において「０．５％ＬＳＩ+０．２％ＬＳＩＩＩ」の着色度指数（ＹＩ）が６０００時間にわたり１６以下であることが示されており、「基礎安定化：０．３％ＡＯＩ+０．３％Ｃａ−ステアレート」との注釈が付されているところからみて、このグラフは、０．５％のＬＳＩ、０．２％のＬＳＩＩＩ及び０．３％のＡＯＩを含有せしめたＰＯＭコポリマーについて光安定性を評価したデータであると解され、ＬＳＩ、ＬＳＩＩＩ及びＡＯＩは、それぞれ、２−［２−ヒドロキシ−３，５−ジ（フェニル−イソプロピル）フェニル］ベンゾトリアゾール、ビス−２，２，６，６−テトラメチル−４−ピペリジル−セバケート及び３，６−オキシ−１，８−オクタン−ジイル−ビス−［３−（４−ヒドロキシ−３−メチル−５−第三ブチルフェニル）−プロピオネートを意味する（摘示記載（１−１））ものである。この「ＰＯＭコポリマー」及び「ビス−２，２，６，６−テトラメチル−４−ピペリジル−セバケート（ＬＳＩＩＩ）」は、それぞれ本件発明における「（Ａ）ポリアセタール樹脂」及び「（Ｄ）ビス（２，２，６，６−テトラメチル−４−ピペリジル）セバケート（光安定剤）」に相当し、「３，６−オキシ−１，８−オクタン−ジイル−ビス−［３−（４−ヒドロキシ−３−メチル−５−第三ブチル）−プロピオネート（ＡＯＩ）」は酸化防止剤（摘示記載（１−２））、「２−［２−ヒドロキシ−３，５−ジ（フェニル−イソプロピル）フェニル］ベンゾトリアゾール（ＬＳＩ）」は紫外線吸収剤（摘示記載（１−３））として用いられていることが明らかである。そして、これらからなる樹脂組成物は、光安定剤を含み、着色度指数（ＹＩ）が経時的に安定であることが示されているところからみて、耐候（光）性が改良された樹脂組成物といい得るものである。
　一方、本件発明において「（Ｂ）１，６−ビス〔３−（３，５−ジ−ｔ−ブチル−４−ヒドロキシフェニル）プロピオンアミド〕ヘキサン」が酸化防止剤として、また、「（Ｃ）２−〔２’−ヒドロキシ−３’，５’−ビス−（α，α−ジメチルベンジル）フェニル〕ベンゾトリアゾール」が紫外線吸収剤として用いられていることは、それぞれ訂正明細書の段落【００１８】及び【００２２】の記載から明らかである。
　そうすると、本件発明と刊行物１に記載された発明とは、ともに、
「（Ａ）ポリアセタール樹脂に対して、（Ｂ）酸化防止剤、（Ｃ）紫外線吸収剤、および（Ｄ）ビス（２，２，６，６−テトラメチル−４−ピペリジル）セバケート（光安定剤）を添加・配合してなる耐候（光）性が改良されたポリアセタール樹脂組成物」である点で一致しており、ポリアセタール樹脂に対する（Ｂ）酸化防止剤、（Ｃ）紫外線吸収剤及び（Ｄ）光安定剤の配合量範囲も重複しているが、以下の点で、相違が認められる。
　
（あ）本件発明においては（Ｂ）酸化防止剤として「１，６−ビス〔３−（３，５−ジ−ｔ−ブチル−４−ヒドロキシフェニル）プロピオンアミド〕ヘキサン」を用いるのに対して、刊行物１に記載された発明においては「３，６−オキシ−１，８−オクタン−ジイル−ビス−［３−（４−ヒドロキシ−３−メチル−５−第三ブチルフェニル）−プロピオネート（ＡＯＩ）」を用いる点、
（い）本件発明においては（Ｃ）紫外線吸収剤として「２−〔２’−ヒドロキシ−３’，５’−ビス−（α，α−ジメチルベンジル）フェニル〕ベンゾトリアゾール」を用いるのに対して、刊行物１に記載された発明においては「２−［２−ヒドロキシ−３，５−ジ（フェニル−イソプロピル）フェニル］ベンゾトリアゾール（ＬＳＩ）」を用いる点、
（う）本件発明における樹脂組成物は（Ａ）〜（Ｄ）成分を「均一に溶融混練」してなるものであるのに対して、刊行物１にはこの点が記載されていない点、及び
（え）本件発明における樹脂組成物は「熱安定性の改良された」ものであるのに対して、刊行物１にはこの点が記載されていない点
　
　これらの相違点の内、まず（あ）及び（い）の点について以下に検討する。
　刊行物１には、ＰＯＭコポリマー用の酸化防止剤としてＡＯＩ〜ＡＯＶが挙げられており（摘示記載（１−２））、この内、ＡＯＩＩＩはＮ，Ｎ’−ヘキサメチレンビス−３−（３，５−ジ第三ブチル−４−ヒドロキシフェニル）−プロピオンアミドを意味する（摘示記載（１−１））ものであって、これは本件発明における（Ｂ）の「１，６−ビス〔３−（３，５−ジ−ｔ−ブチル−４−ヒドロキシフェニル）プロピオンアミド〕ヘキサン」と同一の化合物である。また、刊行物２及び３には、ポリオキシメチレンに対して、ヒンダードフェノールの少なくとも１種を含有せしめたポリオキシメチレン組成物（摘示記載（２−１）、（３−１））が記載されており、このヒンダードフェノールとして例示された「Ｎ，Ｎ’−ヘキサメチレンビス（３，５−ジ−ｔ−ブチル−４−ヒドロキシ−ヒドロシンナマミド）」も、本件発明における「１，６−ビス〔３−（３，５−ジ−ｔ−ブチル−４−ヒドロキシフェニル）プロピオンアミド〕ヘキサン」と同一の化合物である。
　しかしながら、刊行物１の図２からみて、本件発明の「１，６−ビス〔３−（３，５−ジ−ｔ−ブチル−４−ヒドロキシフェニル）プロピオンアミド〕ヘキサン」にあたるＡＯＩＩＩは、着色（ＹＩ）についての性能が酸化防止剤ＡＯＩ〜ＡＯＶ中で最低（摘示記載（１−２））であり、刊行物１に記載された上記耐候（光）性樹脂組成物において、該性能が最高であるＡＯＩに替えて最低であるＡＯＩＩＩを殊更採用すべき理由はないものというべきである。
　更に、刊行物４には、ポリアセタール樹脂に対し、安定剤として２−［２−ヒドロキシ−３，５−ビス（α，α−ジメチルベンジル）フェニル］２Ｈ−ベンゾトリアゾールを主成分とする紫外線吸収剤とヒンダードアミン系光安定剤を含有する樹脂組成物（摘示記載（４−１））が記載されており、また、刊行物５には、ポリアセタール樹脂にベンゾトリアゾール系物質等の耐候（光）性安定剤を添加せしめてなる樹脂組成物が記載されているものの、刊行物１〜５のいずれにも、ポリアセタール樹脂に対して、（Ｃ）２−〔２’−ヒドロキシ−３’，５’−ビス−（α，α−ジメチルベンジル）フェニル〕ベンゾトリアゾール、及び（Ｄ）ビス（２，２，６，６−テトラメチル−４−ピペリジル）セバケート（あるいは１，２，２，６，６−ペンタメチル−４−ピペリジル−１，２，３，４−ブタンテトラカルボキシレート）とともに、（Ｂ）１，６−ビス〔３−（３，５−ジ−ｔ−ブチル−４−ヒドロキシフェニル）プロピオンアミド〕ヘキサンを添加配合することについては記載されていない。
　そして、本件発明はこの点により、訂正明細書の実施例、及び、トリエチレングリコールビス［３−（３−ｔ−ブチル−４−ヒドロキシ−５−メチルフェニル）プロピオネート（刊行物１のＡＯＩに相当）等の各種酸化防止剤を用いた比較例の記載からみて、各成分が拮抗作用を生ずることなく、顕著な耐候（光）性を奏するものと認められる。
　したがって、その余の相違点について検討するまでもなく、本件発明は刊行物１〜５に記載された発明に基づいて当業者が容易に発明をすることができたものではない。
　
　４−２−４．取消理由としなかった申立理由
　特許異議申立人が申し立てた「（訂正前の）請求項１〜３に係る発明は、甲第１号証の記載に記載された発明であるから、特許法第２９条第１項第３号に該当し、特許を受けることができない。」との理由は取消理由としなかったが、上記のように、訂正された請求項１に係る発明（本件発明）と刊行物１（甲第１号証）に記載された発明とは少なくとも上記（あ）及び（い）の点で相違するので、本件発明が甲第１号証に記載された発明であるとすることはできない。
　
５．むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１６年１月１６日（２００４．１．１６）
【訂正の要旨】
審決（決定）の【理由】欄参照。
（５４）【発明の名称】
ポリアセタール樹脂組成物
（５７）【特許請求の範囲】
　
【請求項１】
、
２−〔２’−ヒドロキシ−３’，５’−ビス−（α，α−ジメチルベンジル）フェニル〕ベンゾトリアゾール
、および
１，２，２，６，６−ペンタメチル−４−ピペリジル−１，２，３，４−ブタンテトラカルボキシレートおよびビス（２，２，６，６−テトラメチル−４−ピペリジル）セバケートから選ばれる
を
【発明の詳細な説明】
　【０００１】
　【産業上の利用分野】
　本願発明は、耐候性、並びに、熱安定性の改良されたポリアセタール樹脂組成物に関する。更に詳しく言えば、本願発明は、ポリアセタール樹脂に、１，６−ビス〔３−（３，５−ジ−ｔ−ブチル−４−ヒドロキシフェニル）プロピオンアミド〕ヘキサンと特定の紫外線吸収剤、および、光安定剤を添加・配合して、均一に溶融混合してなる耐候（光）性、および、熱安定性、特に成形加工時の熱安定性の改良されたポリアセタール樹脂組成物に関する。
　【０００２】
　本願発明のポリアセタール樹脂は、ポリアセタール樹脂本来の特性を損なうことなく、耐候（光）性、および、熱安定性が高度に改善されており、しかも機械的特性に優れているため、太陽光や室内灯などに長時間曝される、特に、更に風雨に曝される場所で用いられる部品、例えば、自動車のアウト−ハンドルやホイールカバー、フロントフェンダー、並びに、電気機器の部品、或いは、建材やビニルハウスのパッカーなどの素材として賞用することができる。
　【０００３】
　【従来の技術】
　ポリアセタール樹脂組成物は、物理的性質、例えば、耐摩擦摩耗性、耐疲労性、耐熱性、電気的性質など、および、化学的性質、例えば、耐薬品性や耐水性などに優れているため、電気・電子分野や建築分野、並びに、自動車産業や雑貨分野などの部品等として賞用されている。
　【０００４】
　ポリアセタール樹脂組成物の素材であるポリアセタール樹脂は、熱安定性に劣り、その成形加工時に実施される溶融混練操作において熱分解反応を起こすことが知られている。従って、その成形加工時の熱分解反応を防止するために、種々の酸化防止剤や熱安定剤などが添加されている。
　また、ポリアセタール樹脂を、太陽光や室内灯などに長時間曝すと、特に、更に風雨に曝すと、先ず、表面にクラックが発生し、その進行と共に光沢が失われて外観が劣化し、次いで、外観の劣化と共に、機械的性質が大幅に低下して実用性・実用価値を失うことが知られている。この太陽光などの光による劣化を防止するために、光安定剤や紫外線吸収剤などが添加されている。
　【０００５】
　既に、高分子材料の劣化・崩壊を防止するための添加剤、即ち、酸化防止剤や光安定剤や紫外線吸収剤などとして、種々の化合物が提案されている〔例えば、経営開発センター出版部刊、高分子劣化・崩壊のトラブル対策と最新の改質・安定化技術総合資料集、Ｐ２６２、Ｐ８１６（１９８１）〕。
　【０００６】
　高分子材料、即ち、合成樹脂に、酸化防止剤や熱安定剤を添加すると耐熱性は改善されるが、時として、ここに添加した酸化防止剤が光増感剤として作用して光増感作用を起こして耐候性が劣化する。また、光安定剤や紫外線吸収剤などを添加すると、耐候（光）性は改善されるが、耐熱性の改善効果はない。
　【０００７】
　一般に、高分子材料、特に、ポリアセタール樹脂に酸化防止剤と光安定剤や紫外線吸収剤などを添加しても、その選択、換言すれば、その組み合わせの如何によっては、拮抗作用が生じて、その作用効果、即ち、耐候（光）性の改善効果が得られず、所期の目的を達成できないことが多い。従って、特に、ポリアセタール樹脂に添加・配合する酸化防止剤、および、光安定剤や紫外線吸収剤などは、試行錯誤によって、その効果を実験的に確認して選択し、決定しなければならない。
　【０００８】
　ブライアンは、ポリアセタール樹脂の耐候性の改良法として、ポリアセタール樹脂に１，６−ヘキサンジオール−ビス〔３−（３，５−ジ−ｔ−ブチル−４−ヒドロキシフェニル）プロピオネート〕｛酸化防止剤｝と２，４，６−トリアミノ−ｓｙｍ−トリアジン（メラミン）｛熱安定剤｝とビス（２，２，６，６−テトラメチルー４−ピペリジニル）セバケート｛紫外線吸収剤｝とを添加・配合する方法〔特公平３−５９１０１〕を提案している。
　【０００９】
　また、ブライアンは、ポリアセタール樹脂に１，６−ヘキサンジオール−ビス〔３−（３，５−ジ−ｔ−ブチル−４−ヒドロキシフェニル）プロピオネート〕｛酸化防止剤｝と２，４，６−トリアミノ−ｓｙｍ−トリアジン（メラミン）｛熱安定剤｝とビス（１，２，２，６，６，−ペンタメチル−４−ピペリジル）−２−（３，５−ジ−ｔ−ブチル−４−ヒドロキシベンジル）−２−ｎ−ブチルマロネートとを添加・配合する方法〔特開昭５９−１３３２４５〕を提案している。ブライアンは、ここに配合したビス（１，２，２，６，６，−ペンタメチル−４−ピペリジル）−２−（３，５−ジ−ｔ−ブチル−４−ヒドロキシベンジル）−２−ｎ−ブチルマロネートが、ラジカル捕捉剤としての作用効果を期待したものであること、および、更に、２−ヒドロキシ−４−ｎ−オクトキシベンゾフェノン｛紫外線吸収剤｝を添加することによって、耐候性をより改良することができることを開示している。
　【００１０】
　石井らは、ポリアセタール樹脂に、フェノール化合物、例えば、３，９−ビス〔２−［３−（３−ｔ−ブチル−４−ヒドロキシ−５−メチルフェニル）プロピオニルオキシ］−１，１−ジメチルエチル〕−２，４，８，１０−テトラオキサスピロ〔５，５〕ウンデカンとヒンダードピペリジン系化合物とを添加する方法〔特開昭６１−２３５４５３〕を提案〔特開昭６１−２３５４５３〕している。
　【００１１】
　本願発明者らは、ここに提案されたブライアンの方法、および、石井らの方法に深い興味と関心とを覚えて、その追試実験を行うと共に、その意図するところを実験的に確認するために詳細な実験・検討を実施した。その結果、これらの方法は、ポリアセタール樹脂成形品の屋外暴露試験において、成形品の変色防止の点で優れた効果を発揮したが、試験片、換言すれば、成形品の表面に多数のクラックが発生し、なお、技術的に改善しなければならない重大な技術的課題を残していることが知られた。
　【００１２】
　【発明が解決しようとする課題】
　本願発明者らは、上述した問題点を解決するために、ポリアセタール樹脂組成物について鋭意検討を行った結果、ポリアセタール樹脂に、特定のヒンダードフェノール系化合物とベンゾトリアゾールのような紫外線吸収剤、および、または、ヒンダードフェノールのような光安定剤とを添加・配合して、均一に混練・混合することによって、本来有しているポリアセタール樹脂の優れた耐摩擦摩耗性や耐疲労性、および、耐薬品性や電気的性質を損なうことなく、成形加工時の熱安定性、並びに、耐候（光）性に極めて優れたポリアセタール樹脂組成物を得ることができるとの知見を得て、更に、技術的改良と再現性の確認実験を行い、本願発明を完成させた。
　
【００１３】
　【課題を解決するための手段】
　本願発明は、ポリアセタール樹脂に、１，６−ビス〔３−（３，５−ジ−ｔ−ブチル−４−ヒドロキシフェニル）プロピオンアミド〕ヘキサン
、
および特定の
（Ａ）ポリアセタール樹脂１００重量部に対して、（Ｂ）１，６−ビス〔３−（３，５−ジ−ｔ−ブチル−４−ヒドロキシフェニル）プロピオンアミド〕ヘキサン０．０１〜０．５０重量部、（Ｃ）２−〔２’−ヒドロキシ−３’５’−ビス−（α，α−ジメチルベンジル）フェニル〕ベンゾトリアゾール０．１０〜１．０重量部、および（Ｄ）１，２，２，６，６−ペンタメチル−４−ピペリジル−１，２，３，４−ブタンテトラカルボキシレートおよびビス（２，２，６，６−テトラメチル−４−ピペリジル）セバケートから選ばれる
を
　【００１４】
　本願発明において、ポリアセタール樹脂（Ａ）とは、既に一般に市販されているポリアセタール（ポリオキシメチレン）、および、ポリアセタールコポリマーを意味する。更に具体的に言えば、例えば、ホルムアルデヒド、または、その３量体（トリオキサン）、並びに、その４量体（テトラオキサン）を原料として製造される実質的にオキシメチレン単位構造からなるオキシメチレンホモポリマー、および、或いは、ホルムアルデヒド、または、その３量体（トリオキサン）、並びに、その４量体（テトラオキサン）とエチレンオキサイド、エピクロルヒドリン、１，３−ジオキソラン、１，３，５−トリオキセパン、グリコ−ルのホルマール、ジグリコールのホルマール、ジグリコールのホルマール等の炭素数２〜８の環状エーテルから製造されるオキシアルキレン単位構造を０．１〜２０重量％含有するオキシメチレンコポリマー、或いは、および、オキシメチレンホモポリマー、または、オキシメチレンコポリマーを主構造としてオキシメチレン単位構造以外のブロック構造、または、末端構造を有するオキシメチレンブロックコポリマー、または、オキシメチレングラフトポリマー、若しくは、架橋構造を有する公知のオキシメチレン架橋ポリマーなどのことを意味する。
　【００１５】
　本発明において添加・配合される酸化防止剤（Ｂ）は、下記の一般式
　【００１６】
　【化１】
　【００１７】
　〔但し、式中Ｒ１、Ｒ２は、水素原子、直鎖低級アルキル基、分枝低級アルキル基を意味する。ｍ、ｎは、整数を意味する。〕で表される１，ω−ビス〔ω’−（３，５−ジ−置換−４−ヒドロキシフェニル）アルキルカルボンアミド〕アルカンの内、Ｒ１、および、Ｒ２がｔ−ブチル基で、ｍが２、ｎが６である１，６−ビス〔３−（３，５−ジ−ｔ−ブチル−４−ヒドロキシフェニル）プロピオンアミド〕ヘキサン（Ｂ）、即ち、特定のヒンダードフェノール系化合物である。
　【００１８】
　本発明において、酸化防止剤が１，６−ビス〔３−（３，５−ジ−ｔ−ブチル−４−ヒドロキシフェニル）プロピオンアミド〕ヘキサンに限定されるのは、当該化合物の合成、および、入手上の事情・制約によるものであって、酸化防止剤としての作用効果に基づくものではない。即ち、未だ、当該化合物の酸化防止剤としての作用効果が実験的に確認されていないことによる選択・限定である。従って、近い将来に、１，６−ビス〔３−（３，５−ジ−ｔ−ブチル−４−ヒドロキシフェニル）プロピオンアミド〕ヘキサン以外の当該化合物、即ち、上記一般式で表される化合物の何種類かが合成されて、実験・評価試験に供されて、実験事実として同等の作用効果を有していることが確認されるものと推測・期待される。
　【００１９】
　また、本発明において、酸化防止剤が１，６−ビス〔３−（３，５−ジ−ｔ−ブチル−４−ヒドロキシフェニル）プロピオンアミド〕ヘキサンに限定されるのは、当該化合物に併用・添加される光安定剤や紫外線吸収剤との拮抗作用による耐候（光）性の改善効果の劣化が、実質的にないとの実験結果に基づいている。
　【００２０】
　高分子材料、特に、ポリアセタール樹脂組成物中における酸化防止剤と光安定剤、および、紫外線吸収剤との拮抗作用、換言すれば、所望の耐候（光）性と熱安定性とが得られない理由、作用機構を明確にするためには、更に、今後の詳細な研究成果に待たなければならない。これまでに得られ実験結果から、敢えて推論すると、ポリアセタール樹脂にヒンダードフェノール系酸化防止剤と紫外線吸収剤、および、または、光安定剤を添加・配合する操作、更に具体的に言えば、溶融混練する際に、紫外線吸収剤、および、または、光安定剤と酸化防止剤とが化学反応を起こして消費されるためであると言える。
　【００２１】
　本発明の酸化防止剤が優れた耐候（光）性の改良効果を発揮するのは、その溶融混練条件下において、併用・添加される紫外線吸収剤、および、または、光安定剤と、殆ど、反応しない、換言すれば、反応し難く、殆ど、消費されないため、即ち、相互の拮抗作用がきわめて少ないためと考えられる。
　また、本発明の酸化防止剤、即ち、１，６−ビス〔３−（３，５−ジ−ｔ−ブチル−４−ヒドロキシフェニル）プロピオンアミド〕ヘキサンが、併用・添加された紫外線吸収剤、および、または、光安定剤と反応し難いのは、その分子構造内に有するアミド結合の活性水素の効果、更に具体的に言えば、アミド結合の活性水素が、フェノール環〔４位〕に生成した炭素ラジカルを補足して、消滅・失活させるためと考えられる。
　このように考えると、ブライアンの提案している１，６−ヘキサンジオール−ビス〔３−（３，５−ジ−ｔ−ブチル−４−ヒドロキシフェニル）プロピオネート〕が、十分な、満足し得る耐候（光）性の改良効果を発揮し得ないことを、容易に説明し、理解することができる。
　
【００２２】
　本願発明において、紫外線吸収剤（Ｃ）とは、ベンゾトリアゾール系化合物
の
、
を
　
【００２３】
　本願発明において、光安定剤（Ｄ）とは、立体障害性を有するピペリジン誘導体のヒンダードアミン系化合物や高分子量のピペリジン誘導重縮合体などのことを意味する。更に具体的に言えば、
１，２，２，６，６−ペンタメチル−４−ピペリジル−１，２，３，４−ブタンテトラカルボキシレートおよびビス（２，２，６，６−テトラメチル−４−ピペリジル）セバケート
　【００２４】
　本願発明を実施するとき、その目的とするポリアセタール樹脂組成物を、通常一般的な用途に使用する場合には、特に、特殊な品質のポリアセタール樹脂を選ぶ必要はなく、通常一般に、粉末、フレーク、或いは、ペレットの形状で市販されているポリアセタール樹脂の中から、その用途を考慮して適宜に選択すれば、十分にその目的を達成することができる。
　【００２５】
　また、本願発明を実施するとき、その目的とするポリアセタール樹脂組成物は、ポリアセタール樹脂に１，６−ビス〔３−（３，５−ジ−ｔ−ブチル−４−ヒドロキシフェニル）プロピオンアミド〕ヘキサン、即ち、特定のヒンダードフェノール系化合物と紫外線吸収剤、および、または、光安定剤とを添加・配合して、均一に混練・混合して製造されるが、特別の理由がない限り、ポリアセタール樹脂に１，６−ビス〔３−（３，５−ジ−ｔ−ブチル−４−ヒドロキシフェニル）プロピオンアミド〕ヘキサンと紫外線吸収剤、および、光安定剤とを添加・配合するのが好ましい。
　【００２６】
　本願発明において、１，６−ビス〔３−（３，５−ジ−ｔ−ブチル−４−ヒドロキシフェニル）プロピオンアミド〕ヘキサン、即ち、特定のヒンダードフェノール系化合物（Ｂ）の配合量は、ポリアセタール樹脂１００重量部に対して０．０１〜０．５０重量部である。１，６−ビス〔３−（３，５−ジ−ｔ−ブチル−４−ヒドロキシフェニル）プロピオンアミド〕ヘキサン（Ｂ）の配合量が、０．０１重量部よりも少ない場合には、十分な耐熱性を得られない。また、逆に、特定のヒンダードフェノール系化合物（Ｂ）の配合量が、０．５０重量部よりも多くなると、耐候（光）性が低下し、経済的にも不利になるので好ましくない。通常一般的には、０．２０〜０．３５重量部程度に選ぶのが好ましい。
　【００２７】
　本願発明を実施するとき、紫外線吸収剤（Ｃ）の配合量は、ポリアセタール樹脂１００重量部に対して０．０１〜１．００重量部である。紫外線吸収剤（Ｃ）の配合量が、０．０１重量部よりも少ないと、十分な耐候（光）性が得られない。また、逆に、紫外線吸収剤（Ｃ）の配合量が、１．００重量部よりも多くなると、成形品の着色、および、機械的性質〔物理的性質〕が劣化し、経済的にも不利である。
　【００２８】
　本願発明を実施するとき、光安定剤（Ｄ）の配合量は、ポリアセタール樹脂１００重量部に対して０．０１〜１．５０重量部、より好ましくは、０．１０〜１．００重量部である。光安定剤（Ｄ）の配合量が、０．０１重量部よりも少ないと、紫外線吸収剤との相乗効果を十分に発揮できず、また、逆に、光安定剤（Ｄ）の配合量が、１．５０重量部よりも多くなると、成形品の機械的物性の低下やブリードアウト発生などを招く場合があるので好ましくない。
　【００２９】
　本願発明を実施するとき、本願発明のポリアセタール樹脂組成物には、所望により更に、カーボンブラックや公知の充填剤、並びに、顔料、界面活性剤、帯電防止剤、核化剤などの一種類以上を、本願発明の効果を阻害しない範囲で、適宜に添加することができる。
　
【００３０】
　本願発明を実施するとき、本願発明のポリアセタール樹脂組成物は、一般公知の溶融混練装置、更に具体的に言えば、１軸、または、２軸の押出機やニーダー等、および、ペレタイザーを用いて、容易に製造することができる。このことを更に具体的に説明すると、本願発明のポリアセタール樹脂組成物は、一般公知の方法に従って、例えば、一般に市販されているポリアセタール樹脂の粉末（Ａ）に、所定量の１，６−ビス〔３−（３，５−ジ−ｔ−ブチル−４−ヒドロキシフェニル）プロピオンアミド〕ヘキサン（Ｂ）
、
および
　【００３１】
　ここに得られた本願発明のポリアセタール組成物は、射出成形時の熱安定性に優れているので、一般公知の成形方法、即ち、射出成形法、押出成形法、圧縮成形法、吹込成形法、真空成形法、発泡成形法などによって容易に成形することができる。
　【００３２】
　以下、本願発明を実施例、および、比較例によってその実施態様等を具体的に、かつ詳細に説明するが、以下の例は、具体的に説明するためのものであって、本願発明の実施態様や発明の範囲を限定するものとしては意図されていない。
　【００３３】
　【実施例】
実施例１
　ポリアセタール樹脂〔三菱瓦斯化学製、ユピタール、メルトインデックスＭＩ１０ｇ／１０ｍｉｎ〕１００重量部、１，６−ビス〔３−（３，５−ジ−ｔ−ブチル−４−ヒドロキシフェニル）プロピオンアミド〕ヘキサン０．１０重量部、２−［２’−ヒドロキシ−３’，５’−ビス（α，α−ジメチルベンジル）フェニル］ベンゾトリアゾール０．３５重量部、１，２，２，６，６−ペンタメチル−４−ピペリジル−１，２，３，４−ブタンテトラカルボキシレート１．００重量部、メラミン０．２０重量部、および、ステアリン酸カルシウム０．０５重量部を秤取り、スーパーミキサー〔川田製作所製〕を用いて均一に混合したのち、常法に従って２軸押出機〔池貝鉄工製、ＰＣＭ−３０、スクリュー径３０ｍｍ〕を用いて、スクリュー回転数５０ｒｐｍ、シリンダー設定温度２２０℃の条件下に溶融混練したのち、ペレット化した。
　ここに得られたペレットを、温度８０℃の熱風乾燥機を用いて４時間乾燥させたのち、射出成形機〔住友重機械製、ＳＧ１２５型、理論射出容量１６３ｍｌ〕を用いて、ダンベル型引張試験片〔引張試験用、ＡＳＴＭ−Ｄ６３８、タイプ１、肉厚３．２ｍｍ〕、および、短冊型試験片〔耐候（光）性試験用、サイズ３．２×１２．７×６３．６ｍｍ〕を作成〔操作条件：金型温度８０℃、シリンダー設定温度２００℃、射出圧力８００ｋｇ／ｃｍ２、成形サイクル４０秒〕した。
　引き続いて、シリンダー設定温度を２３５℃に変更し、１ショット成形する毎に５分間延長〔成形サイクル：５分、１０分、１５分、２０分、・・・・〕しながら、短冊型試験片の表面にシルバーが発生するまで射出成形操作を繰り返して、滞留耐熱性試験を行ったところ、成形サイクル３０分にてシルバーが認められた〔図１参照〕。
　次いで、ここに得られたダンベル型引張試験片、および、短冊型試験片をウエザーメータ〔スガ試験機製、ＷＢＬ−ＳＵＮ−ＨＣＨ型〕の所定の位置に取り付けて、常法に従って、ブラックパネール温度６３℃、降雨スプレーなしの条件下に処理を行った。
　短冊型試験片を試験機から処理時間１００時間毎に取り出して、クラックの有無とブリードアウトの有無とを観察したところ、９００時間目にクラックの発生が認められた〔クラック発生時間と称する〕。なお、試験片の表面に添加剤のブリードアウトのないものをＡ、ブリードアウトの僅か認められるものをＢ、ブリードアウトの認められるものをＣと評価した〔表１参照〕。
　また、ダンベル型引張試験片を処理時間７００時間の後に取り出して、引張試験〔ＡＳＴＭ−Ｄ６３８試験法、試験温度２３℃〕を行ったところ、７００時間処理後の破断伸び率４５％であった。なお、未処理〔処理時間０時間〕試験片の破断伸び率は５５％であった〔表１参照〕。
　【００３４】
実施例２
　実施例１において、１，６−ビス〔３−（３，５−ジ−ｔ−ブチル−４−ヒドロキシフェニル）プロピオンアミド〕ヘキサンの配合量を０．１０重量部から０．２０重量部に変更した以外は、全て実施例１と同様に処理して、表１に示す結果を得た。
　【００３５】
実施例３
　実施例１において、１，６−ビス〔３−（３，５−ジ−ｔ−ブチル−４−ヒドロキシフェニル）プロピオンアミド〕ヘキサンの配合量を０．１０重量部から０．３０重量部に、２−［２’−ヒドロキシ−３’，５’−ビス（α，α−ジメチルベンジル）フェニル］ベンゾトリアゾール０．３５重量部を０．１０重量部に、１，２，２，６，６−ペンタメチル−４−ピペリジル−１，２，３，４−ブタンテトラカルボキシレート１．００重量部を１．５０重量部に変更した以外は、全て実施例１と同様に処理して、表１に示す結果を得た。
　【００３６】
実施例４
　実施例１において、１，６−ビス〔３−（３，５−ジ−ｔ−ブチル−４−ヒドロキシフェニル）プロピオンアミド〕ヘキサンの配合量を０．１０重量部から０．５０重量部に、２−［２’−ヒドロキシ−３’，５’−ビス（α，α−ジメチルベンジル）フェニル］ベンゾトリアゾール０．３５重量部を０．６０重量部に変更し、１，２，２，６，６−ペンタメチル−４−ピペリジル−１，２，３，４−ブタンテトラカルボキシレート１．００重量部の替わりにビス（２，２，６，６−テトラメチル−４−ピペリジル）セバケートを０．２０重量部を用いた以外は、全て実施例１と同様に処理して、表１に示す結果を得た。
　【００３７】
実施例５
　実施例４において、１，６−ビス〔３−（３，５−ジ−ｔ−ブチル−４−ヒドロキシフェニル）プロピオンアミド〕ヘキサンの配合量を０．５０重量部から０．３０重量部に変更した以外は、全て実施例４と同様に処理して、表１に示す結果を得た。
　【００３８】
実施例６
　実施例４において、１，６−ビス〔３−（３，５−ジ−ｔ−ブチル−４−ヒドロキシフェニル）プロピオンアミド〕ヘキサンの配合量を０．５０重量部から０．３０重量部に、２−［２’−ヒドロキシ−３’，５’−ビス（α，α−ジメチルベンジル）フェニル］ベンゾトリアゾール０．６０重量部を０．５０重量部に、ビス（２，２，６，６−テトラメチル−４−ピペリジル）セバケートを０．２０重量部を０．２５重量部に変更した以外は、全て実施例４と同様に処理して、表１に示す結果を得た。
　【００３９】
実施例７
　実施例４において、１，６−ビス〔３−（３，５−ジ−ｔ−ブチル−４−ヒドロキシフェニル）プロピオンアミド〕ヘキサンの配合量を０．５０重量部から０．３０重量部に、２−［２’−ヒドロキシ−３’，５’−ビス（α，α−ジメチルベンジル）フェニル］ベンゾトリアゾール０．６０重量部を０．３５重量部に、ビス（２，２，６，６−テトラメチル−４−ピペリジル）セバケートを０．２０重量部を０．３５重量部に変更した以外は、全て実施例４と同様に処理して、表１に示す結果を得た。
　【００４０】
比較例１〜８
　実施例１において、１，６−ビス〔３−（３，５−ジ−ｔ−ブチル−４−ヒドロキシフェニル）プロピオンアミド〕ヘキサンの配合量、および、その他の添加剤の配合量を表２に示したように変更した以外は、全て実施例１と同様に処理して、表２に示す結果を得た。
　【００４１】
比較例９〜１６
　実施例１において、１，６−ビス〔３−（３，５−ジ−ｔ−ブチル−４−ヒドロキシフェニル）プロピオンアミド〕ヘキサンなどの替わりに、表３に示したトリエチレングリコール−ビス［３−（３−ｔ−ブチル−４−ヒドロキシ−５−メチルフェニル）プロピオネートなどを用いて、また、配合量を表３に示したように変更した以外は、全て実施例１と同様に処理して、表３に示す結果を得た。
　
【００４２】
　【発明の効果】
　本願発明のポリアセタール樹脂組成物は、ポリアセタール樹脂に、所定量の１，６−ビス〔３−（３，５−ジ−ｔ−ブチル−４−ヒドロキシフェニル）プロピオンアミド〕ヘキサン（Ｂ）
、特定の
および特定の
　【００４３】
　【表１】
　【００４４】
　【表２】
　【００４５】
　【表３】